КИРПИЧ С ДЕКОРАТИВНОЙ ПОВЕРХНОСТЬЮ

Полезная модель относиться к производству строительных материалов в частности к кирпичам, предназначенным для облицовки зданий и сооружений различного назначения.
Известен строительный кирпич, в виде прямоугольного параллелепипеда, выполненный с открытой снизу пустотой, применяемый при кладке наружных и внутренних стен. RU 2183710 С 04 С 1/00 2002.06.20
Наиболее близким из аналогов является кирпич с декоративной поверхностью, в котором декоративная поверхность выполнена в виде борозд. RU 34447 7 В 28 В 11/08, Е 04 В 2/02
К недостаткам такого кирпича с декоративной поверхностью в виде борозд следует отнести то, что из-за их наличия кирпич имеет достаточно шершавую поверхность, которая становиться сборником пыли и мелкодисперсных частиц, создающих агрессивную среду на поверхности кирпича и способствующих его разрушению.
Задачей полезной модели является создание кирпича с декоративной поверхностью с улучшенными техническими характеристиками.
Техническим результатом заявляемой полезной модели является улучшение качества декоративной поверхности, за счет высокой прочности и адгезии поверхности декоративного покрытия, при небольших энергетических затратах.
2
Это достигается тем, что в кирпиче с декоративной поверхностью, декоративная поверхность выполнена в виде покрытия, из полимерного порошкового материала на основе термоотверждаемого пленкообразователя, сформированного путем нагрева ИК-облучением мощностью 8-10 квт/м в течение 10-15 минут.
При этом декоративная поверхность может быть выполнена из полимерного порошкового материала на основе термоотверждаемого пленкообразователя, который дополнительно содержит дициановые эфиры бисфенолов в количестве 3-5 масс % в пересчете на общий вес покрытия.
Кирпич может быть изготовлен следующим образом:
2
После очистки поверхности на поверхность кирпича, которую выполняют декоративной, трибостатически наносят покрытие из полимерного порошкового материала на основе термоотверждаемого пленкообразователя. После чего декоративную поверхность формируют нагревом Инфракрасным(ИК) облучением мощностью 8-10 квт/м в течение 10-20 мин.
Также декоративная поверхность может быть выполнена в виде покрытия на основе полимерного порошкового материала, содержащего дициановые эфиры бисфенолов в количестве 3-5 масс % в пересчете на общий вес покрытия.
Свойства декоративной поверхности в виде вышеупомянутых покрытий приведены в табл.
Для выполнения декоративной поверхности использовали нагревательные элементы инфрокрасного излучения ПИКС-4,0-328522-380, а также следующие материалы:
Дициановые эфиры бисфенолов получают путем взаимодействия хлорциана с соответствующим бисфенолом в ацетоне в присутствии водной щелочи при объемном соотношении воды и ацетона 1:(2,9-4,3)
А) дициановые эфиры бисфенолов
3,3-бис (4-цианатофенил)фталид Т.пл. 134-135°С
2,2-бис(4-цианатофенил)пропана Т.пл. 82-83°С
1,4-дицианатобензол Т.пл. 115-116°С
б) порошковые материалы:
Краска порошковая эпоксидная П-ЭП-177 марка А и Б, зеленая ТУ 6-10-1575-76
Краска порошковая В-ПЛ-13-ГС ТУ-№23-8840-001-27901487-95
Краска полиэфирная порошковая "Уфолак" ТУ2330-339-02068474-2000
Результатом является то, что кирпич с декоративной поверхностью, выполненной в соответствие с полезной моделью имеет достаточно высокие технические характеристики и высокую устойчивость к атмосферным явлениям. См. Табл 1.
Декоративная поверхность выполнена гладкой, не имеющим выступов.
2
Пример 1. На изготовленный кирпич в виде прямоугольного параллелепипеда, после его очистки на одну из граней электростатически наносят смесь краски полиэфирной порошковой "Уфолак" RAL "черный, после чего формируют покрытие путем нагрева ИК-облучением мощностью 8-10 квт/м в течение 10 минут. Толщина покрытия 80 мк. Свойства покрытия приведены в таблице.
2
Пример 2. Аналогично примеру 1, на изготовленный кирпич в виде прямоугольного параллелепипеда, на одну из граней после очистки электростатически наносят смесь краски порошковой В-ПЛ-13-ГС после чего формируют покрытие путем ИК-облучением мощностью 8-10 квт/м в течение 15 минут.
Пример 3. Аналогично примеру 1, на изготовленный кирпич в виде прямоугольного параллелепипеда, на одну из граней после очистки электростатически наносят смесь краски порошковой В-ПЛ-13-ГС после чего формируют покрытие путем
2
нагрева ИК-облучением мощностью 8-10 квт/м в течение 20 минут. Толщина покрытия 80 мк. Свойства покрытия приведены в таблице.
2
2
Пример 4. На изготовленный кирпич в виде прямоугольного параллелепипеда, после его очистки на одну из граней электростатически наносят смесь краски полиэфирной порошковой "Уфолак" RAL "черный", в которую прибавляют 3% 1,4-дицианатобензола из расчета на 95 г/м краски. После чего формируют покрытие путем нагрева ИК-облучением мощностью 8-10 квт/м в течение 20 минут Толщина покрытия 80 мк. Свойства покрытия приведены в таблице.
2
2
Пример 5. Аналогично примеру 1 на изготовленный кирпич в виде прямоугольного параллелепипеда, на одну из граней после очистки, электростатически наносят смесь краски порошковой эпоксидной П-ЭП-177 марки А и Б, зеленой, в которую добавляют 5% 1,4-дицианатобензол из расчета на 100 г/м краски. После чего формируют покрытие ИК-облучением мощностью 8-10 квт/м в течение 20 минут. Толщина покрытия 60 мк. Свойства покрытия приведены в таблице.
2
2
Пример 6. Аналогично примеру 1, на изготовленный кирпич в виде прямоугольного параллелепипеда, на одну из граней после очистки электростатически наносят смесь краски порошковой В-ПЛ-13-ГС в которую добавляют 4% 2,2-бис(4-цианатофенил)пропан из расчета на 100 г/м. После чего формируют покрытие путем нагрева ИК-облучением мощностью 8-10 квт/м в течение 15 минут. Толщина покрытия 70 мк. Свойства покрытия приведены в таблице.
Таблица.
№Примеров
Свойства покрытий
Внешний вид
Адгезия, балл ГОСТ 15140-78 Разд.4.5.9
Прочность кг/см<sup>2</sup>; ГОСТ 4765-73
Устойчивость к атмосферным воздействиям 3 года, балл, ГОСТ 6992-68
1
Ровное,гладкое, блеск 95%
1
150
1
2
Ровное, матовое, толстослойное
1
160
1
3
Ровное, глянцевое толстослойное Блеск 60%
1
160
1
4
Ровное, матовое, толстослойное
0
450
1
5
Ровное,
0
460
1
гладкое,
блеск 95%
6
Ровное,
0
450
1
глянцевое
толстослойное
Блеск 60%
Кроме того при использовании нагревателей инфракрасного излучения для изготовления заявляемого кирпича не требуется больших затрат энергии так как в этом случае прогревают только верхний незначительной толщины слой кирпича с покрытием, не нагревая изделие целиком. При этом повторный нагрев всего кирпича нежелателени еще и потому, что может привести к ухудшению других свойств кирпича.